Brevet FR3049960A1 (20171013)
REVENDICATIONS1. Procédé de traitement de surface d'un matériau biocompatible, tel qu'un implant, comprenant les étapes consécutives suivantes : i) traitement mécanique abrasif de la surface dudit matériau au moyen d'un mélange de grains abrasifs d'hydroxyapatite et de phosphate tricalcique ; ii) traitement à l'acide par trempage dudit matériau dans un bain comprenant de l'acide sulfurique et de l'acide chlorhydrique, suivi d'au moins un rinçage, de préférence deux rinçages, à l'eau déminéralisée ; iii) traitement sodique par trempage dudit matériau dans un bain à base de soude suivi d'au moins un rinçage, de préférence deux rinçages, à l'eau déminéralisée et d'un séchage à l'air chaud.\n<CLM>\1\tProcédé selon la revendication 1, caractérisé en ce que le matériau biocompatible est un alliage de titane.\n<CLM>\1\tProcédé selon la revendication 1 ou 2, caractérisé en ce que le matériau est un alliage de titane, d'aluminium et de vanadium, de préférence l'alliage dénommé TA6V ELI.\n<CLM>\1\tProcédé selon l'une quelconque des revendications précédentes, caractérisé en ce que le mélange des grains d'hydroxyapatite et de phosphate tricalcique comprend de 80 à 90 % d'hydroxyapatite et de 10 à 20 % de phosphate tricalcique.\n<CLM>\1\tProcédé selon la revendication 4, caractérisé en ce que les grains abrasifs d'hydroxyapatite et de phosphate tricalcique présentent une granulométrie comprise entre 160 et 400 micromètres, de préférence comprise entre 200 et 360 micromètres.\n<CLM>\1\tProcédé selon l'une quelconque des revendications précédentes, caractérisé en ce que le bain d'acide comprend de 45 à 55 % volumique d'acide sulfurique à 95% et de 45 à 55 % volumique d'acide chlorhydrique à 37%. 35\n<CLM>\1\tProcédé selon la revendication 6, caractérisé en ce que le traitement acide est effectué par trempage dudit matériau 25 30 12 3049960 dans un bain à une température comprise entre 60 et 70°C pendant une durée de 18 à 30 minutes, de préférence de 20 à 25 minutes.\n<CLM>\1\tProcédé selon l'une quelconque des revendications précédentes, 5 caractérisé en ce que le traitement sodique est effectué par trempage dudit matériau dans de la soude à une concentration de 4 à 6 molaire et à une température de bain comprise entre 60 et 70°C pendant une durée comprise entre 18 et 30 minutes, de préférence entre 20 et 25 minutes. 10\n<CLM>\1\tImplant ayant subi un traitement de surface au moyen du procédé selon l'une quelconque des revendications précédentes, caractérisé en ce que sa surface traitée présente une rugosité de surface Ra supérieure ou égale à 1,90 pm. 15\n<CLM>\1\tImplant ayant subi un traitement de surface au moyen du procédé selon l'une quelconque des revendications 1 à 8, caractérisé en ce que l'angle de contact de la surface traitée est inférieur ou égal à 10° en présence d'eau distillée ou d'éthylène glycol en tant qu'agent mouillant. 20\n<CLM>\1\tImplant en alliage de titane, d'aluminium et de vanadium, tel que l'alliage dénommé TA6V ELI, caractérisé en ce qu'il a subi un traitement de surface au moyen du procédé selon l'une des revendications 3 à 8, sa surface traitée présentant des teneurs réduites en aluminium et vanadium d'au moins 30 % par rapport à l'alliage de départ.25